(57)【要約】【課題】  各発光層で発光された３色の光の発光スペクトル分布を考慮して、各発光スペクトルの半値幅及び色純度を向上させることができる有機ＥＬ素子を提供する。【解決手段】  本発明に係る有機ＥＬ素子は、赤色、緑色、青色の３色の光をそれぞれ発光する３種類の発光層１５ａ〜１５ｃと、陽極１２ａ〜１２ｃと、陰極１８とを少なくとも有しており、３種類の発光層１５ａ〜１５ｃで発光された３色の光をそれぞれ取り出す側の構造のうち、少なくても２つの構造の間で、３色の光の波長領域内における光の吸収特性が異なるように構成されている。【選択図】  図１
2007059250.tif 000002
【特許請求の範囲】
【請求項１】
赤色、緑色、青色の３色の光をそれぞれ発光する３種類の発光層と、陽極と、陰極とを少なくとも有する有機ＥＬ素子であって、
前記３種類の発光層で発光された前記３色の光をそれぞれ取り出す側の構造のうち、少なくても２つの構造の間で、前記３色の光の波長領域内における光の吸収特性が異なるように構成されていることを特徴とする有機ＥＬ素子。
【請求項２】
前記３種類の発光層で発光された前記３色の光をそれぞれ取り出す側の構造のうち、少なくても１つの構造内に、前記３色の光の波長領域内で光を吸収する特性を有する特性改善膜が設けられていることを特徴とする請求項１に記載の有機ＥＬ素子。
【請求項３】
前記３種類の発光層で発光された前記３色の光をそれぞれ取り出す側の構造のうち、少なくても２つの構造の間で、電子注入層、電子輸送層、正孔輸送層、正孔注入層の少なくとも１つの材質又は厚さが異なるように構成されていることを特徴とする請求項１に記載の有機ＥＬ素子。
【発明の詳細な説明】
【技術分野】
【０００１】
本発明は、赤色、緑色、青色の３色の光をそれぞれ発光する３種類の発光層と、陽極と、陰極とを少なくとも有する有機ＥＬ素子に関する。
【背景技術】
【０００２】
従来、有機ＥＬ（有機エレクトロルミネセンス）ディスプレイ等を実現するための有機ＥＬ素子では、図１３又は図１４に示す素子構造が用いられている。
【０００３】
図１３又は図１４に示す有機ＥＬ素子は、赤色（Ｒ）、緑色（Ｇ）、青色（Ｂ）の３色の光を発光するために、３つの発光領域に分割されている（３色発光方式）。
【０００４】
なお、図１３に示す素子構造の有機ＥＬ素子では、各発光層１５ａ〜１５ｃで発光された３色（Ｒ、Ｇ、Ｂ）の光が、基板１０側から取り出されるように構成されている。
【０００５】
一方、図１４に示す素子構造の有機ＥＬ素子では、各発光層１５ａ〜１５ｃで発光された３色（Ｒ、Ｇ、Ｂ）の光が、陰極１８ａ〜１８ｃ側から取り出されるように構成されている（トップエミッション構造）。
【０００６】
一般に、有機ＥＬ素子では、発光層１５ａ〜１５ｃで発光された光を外部に取り出す効率を向上させるために、当該発光層１５ａ〜１５ｃで発光された光をそれぞれ取り出す側の構造（取り出し側構造）内で当該光を極力吸収しないような特性を有する材料が用いられている。
【０００７】
例えば、図１３に示す有機ＥＬ素子における赤色（Ｒ）の光の取り出し側構造は、正孔輸送層１４ａと正孔注入層１３ａと陽極１２ａと基板１０とによって形成されている。
【０００８】
図１５に、各発光層１５ａ〜１５ｃで発光された３色（Ｒ、Ｇ、Ｂ）の光の発光スペクトル分布の一例を示す。図１５の例では、青色（Ｂ）の光の発光スペクトル分布を実線で示し、緑色（Ｇ）の光の発光スペクトル分布を破線で示し、赤色（Ｒ）の光の発光スペクトル分布を一点鎖線で示す。
【０００９】
かかる有機ＥＬ素子では、図１５に示すように、青色（Ｂ）の光の発光スペクトル分布が、青色領域だけでなく緑色領域まで拡がっており、緑色（Ｇ）の光の発光スペクトル分布が、緑色領域だけでなく青色領域及び赤色領域まで拡がっており、赤色（Ｒ）の光の発光スペクトル分布が、赤色領域だけでなく緑色領域まで拡がっているので、青色と緑色の混色、及び、緑色と赤色の混色が発生することになる。
【特許文献１】特開平６-０９２４６６号公報
【特許文献２】特開平１１-３２９７４２号公報
【発明の開示】
【発明が解決しようとする課題】
【００１０】
しかしながら、従来の有機ＥＬ素子では、上述のように、３色（Ｒ、Ｇ、Ｂ）の光の発光スペクトルの半値幅が広く、各発光スペクトル分布の裾野が他の色の領域に跨っているため、色純度が不十分であるという問題点があった。
【００１１】
そこで、本発明は、以上の点に鑑みてなされたもので、各発光層で発光された３色の光の発光スペクトル分布を考慮して、各発光スペクトルの半値幅及び色純度を向上させることができる有機ＥＬ素子を提供することを目的とする。
【課題を解決するための手段】
【００１２】
本発明の第１の特徴は、赤色、緑色、青色の３色の光をそれぞれ発光する３種類の発光層と、陽極と、陰極とを少なくとも有する有機ＥＬ素子であって、前記３種類の発光層で発光された前記３色の光をそれぞれ取り出す側の構造のうち、少なくても２つの構造の間で、前記３色の光の波長領域内における光の吸収特性が異なるように構成されていることを要旨とする。
【００１３】
かかる発明によれば、発光層で発光された３色の光の発光スペクトル分布を考慮した上で、３色の光の取り出し側構造における光の吸収特性を変化させることによって、各光の発光スペクトルの半値幅及び色純度を向上させることができる。
【００１４】
本発明の第１の特徴において、前記３種類の発光層で発光された前記３色の光をそれぞれ取り出す側の構造のうち、少なくても１つの構造内に、前記３色の光の波長領域内で光を吸収する特性を有する特性改善膜が設けられていてもよい。
【００１５】
かかる発明によれば、各光の発光スペクトル分布を考慮して、３色の光の取り出し側構造内に特性改善膜を設けることによって、各光の発光スペクトルの半値幅及び色純度を向上させることができる。
【００１６】
本発明の第１の特徴において、前記３種類の発光層で発光された前記３色の光をそれぞれ取り出す側の構造のうち、少なくても２つの構造の間で、電子注入層、電子輸送層、正孔輸送層、正孔注入層の少なくとも１つの材質又は厚さが異なるように構成されていてもよい。
【００１７】
かかる発明によれば、各光の発光スペクトル分布を考慮して、３色の光の取り出し側構造に含まれる電子注入層、電子輸送層、正孔輸送層、正孔注入層の少なくとも１つの材質又は厚さを変化させることによって、各光の発光スペクトルの半値幅及び色純度を向上させることができる。
【発明の効果】
【００１８】
以上説明したように、本発明によれば、各発光層で発光された３色の光の発光スペクトル分布を考慮して、各発光スペクトルの半値幅及び色純度を向上させることができる有機ＥＬ素子を提供することができる。
【発明を実施するための最良の形態】
【００１９】
（本発明の第１の実施形態に係る有機ＥＬ素子）
図１乃至図５を参照して、本発明の第１の実施形態に係る有機ＥＬ素子について説明する。図１は、本実施形態に係る有機ＥＬ素子の断面構造を示す。
【００２０】
図１に示すように、本実施形態に係る有機ＥＬ素子は、赤色（Ｒ）、緑色（Ｇ）、青色（Ｂ）の３色の光を発光するために、３つの発光領域に分割されている（３色発光方式）。
【００２１】
具体的には、本実施形態に係る有機ＥＬ素子における赤色（Ｒ）の光の発光領域は、基板１０上に、特性改善膜１１ａ、陽極１２ａ、正孔注入層１３ａ、正孔輸送層１４ａ、発光層（Ｒ）１５ａ、電子輸送層１６ａ、電子注入層１７ａ、３色（Ｒ、Ｇ、Ｂ）に共通の陰極１８を順に積層することによって形成されている。
【００２２】
また、本実施形態に係る有機ＥＬ素子における緑色（Ｇ）の光の発光領域は、基板１０上に、特性改善膜１１ｂ、陽極１２ｂ、正孔注入層１３ｂ、正孔輸送層１４ｂ、発光層（Ｇ）１５ｂ、電子輸送層１６ｂ、電子注入層１７ｂ、３色（Ｒ、Ｇ、Ｂ）に共通の陰極１８を順に積層することによって形成されている。
【００２３】
さらに、本実施形態に係る有機ＥＬ素子における青色（Ｂ）の光の構成は、基板１０上に、特性改善膜１１ｂｃ、陽極１２ｃ、正孔注入層１３ｃ、正孔輸送層１４ｃ、発光層（Ｂ）１５ｃ、電子輸送層１６ｃ、電子注入層１７ｃ、３色（Ｒ、Ｇ、Ｂ）に共通の陰極１８を順に積層することによって形成されている。
【００２４】
ここで、かかる有機ＥＬ素子は、マスク法等の既知の製造方法を用いて、３色の光の発光領域毎に、各層を塗り分けることによって製造されるものとする。
【００２５】
なお、本実施形態に係る有機ＥＬ素子では、上述の３種類の発光層１５ａ〜１５ｃで発光された３色（Ｒ、Ｇ、Ｂ）の光の取り出し側構造のうち、少なくても２つの取り出し側構造の間で、３色（Ｒ、Ｇ、Ｂ）の光の波長領域内における光の吸収特性が異なるように構成されている。
【００２６】
例えば、本実施形態では、かかる有機ＥＬ素子を実現するために、上述の３つの光の取り出し側構造のうち、少なくても１つの取り出し側構造内に、３色（Ｒ、Ｇ、Ｂ）の光の波長領域（例えば、４００ｎｍ〜７５０ｎｍの可視光領域）内で光を吸収する特性を有する特性改善膜１１ａ〜１１ｃが設けられている。
【００２７】
ここで、図１に示すように、発光層１５ａで発光された赤色（Ｒ）の光の取り出し側構造は、基板１０と、特性改善膜１１ａと、陽極１２ａと、正孔注入層１３ａと、正孔輸送層１４ａとによって形成されている。
【００２８】
また、発光層１５ｂで発光された緑色（Ｇ）の光の取り出し側構造は、基板１０と、特性改善膜１１ｂと、陽極１２ｂと、正孔注入層１３ｂと、正孔輸送層１４ｂとによって形成されている。
【００２９】
また、発光層１５ｃで発光された青色（Ｂ）の光の取り出し側構造は、基板１０と、特性改善膜１１ｃと、陽極１２ｃと、正孔注入層１３ｃと、正孔輸送層１４ｃとによって形成されている。
【００３０】
基板１０は、発光層１５ａ〜１５ｃによって発光された光を取り出す側にあるので、例えば、ガラス基板のような光透過性の透明基板等によって構成されている。
【００３１】
陽極１２ａ〜１２ｃは、発光層１５ａ〜１５ｃによって発光された光を取り出す側にあるので、例えば、ＩＴＯ（Ｉｎｄｉｕｍ  Ｔｉｎ  Ｏｘｉｄｅ）等の透明電極によって構成されている。
【００３２】
正孔注入層１３ａ〜１３ｃは、陽極１２ａ〜１２ｃから正孔輸送層１４ａ〜１４ｃへのキャリアの注入性を向上させるために設けられるものである。例えば、正孔注入層１３ａ〜１３ｃには、イオン化エネルギーが小さいアミン系やフタロシアニン系の材料が用いられる。
【００３３】
正孔輸送層１４ａ〜１４ｃは、正孔注入層１３ａ〜１３ｃから発光層１５ａ〜１５ｃへのキャリアの注入性を向上させるために設けられるものであって、発光層１５ａ〜１５ｃへの電子の閉じ込めを可能とするものである。例えば、正孔輸送層１４ａ〜１４ｃには、イオン化エネルギーが小さいアミン系の材料（例えば、ナフテル・フェニル・ベンチジン（ＮＰＢ））等が用いられる。
【００３４】
発光層１５ａ〜１５ｃは、アルミニウム錯体等の発光材料（ホスト材料）に蛍光及びリン光色素（ゲスト材料）をドーピングすることによって形成されるものである。
【００３５】
ここで、発光層１５ａは、陽極１２ａと陰極１８との間に電圧を印加した場合に、図１５に一点鎖線で示す発光スペクトル分布を有する赤色（Ｒ）の光を発光するように構成されており、発光層１５ｂは、陽極１２ｂと陰極１８との間に電圧を印加した場合に、図１５に点線で示す発光スペクトル分布を有する緑色（Ｇ）の光を発光するように構成されており、発光層１５ｃは、陽極１２ｃと陰極１８との間に電圧を印加した場合に、図１５に実線で示す発光スペクトル分布を有する青色（Ｂ）の光を発光するように構成されている。
【００３６】
電子輸送層１６ａ〜１６ｃは、電子注入層１７ａ〜１７ｃから発光層１５ａ〜１５ｃへの電子の注入性を向上させるために設けられるものである。例えば、電子輸送層１６ａ〜１６ｃには、アルミニウム錯体やオキサジアゾール類等が用いられる。
【００３７】
電子注入層１７ａ〜１７ｃは、陰極１１から電子輸送層１６ａ〜１６ｃへの電子の注入性を向上させるために設けられるものである。例えば、電子注入層１７ａ〜１７ｃには、リチウム等のアルカリ金属やリチウム錯体等の材料が用いられる。
【００３８】
陰極１８は、発光層１５ａ〜１５ｃに共通の電極として構成されており、例えば、アルミニウム等の金属によって構成されている。
【００３９】
特性改善膜１１ａは、赤色（Ｒ）の光の波長領域内で光を吸収する特性を有するものであり、特性改善膜１１ｂは、緑色（Ｇ）の光の波長領域内で光を吸収する特性を有するものであり、特性改善膜１１ｃは、青色（Ｂ）の光の波長領域内で光を吸収する特性を有するものである。
【００４０】
ここで、図２（ａ）に示す発光スペクトル分布を有する緑色（Ｇ）の光は、図２（ｂ）に示す吸光度分布を有する特性改善膜１１ｂを通過すると、５６５ｎｍのピーク付近の光が十分に吸収されるため、図２（ｃ）の破線に示すような発光スペクトル分布となる。
【００４１】
なお、図２（ａ）に示す発光スペクトル分布を有する緑色（Ｇ）の光は、アルミニウム錯体に、キナクリドンをドーピングすることによって形成した発光層１５ｂによって発光されるものとする。
【００４２】
また、図３（ａ）に示す発光スペクトル分布を有する青色（Ｂ）の光は、図３（ｂ）に示す吸光度分布を有する特性改善膜１１ｃを通過すると、ピーク付近の光が十分に吸収されるため、図３（ｃ）の一点鎖線に示すような発光スペクトル分布となる。
【００４３】
なお、図３（ａ）に示す発光スペクトル分布を有する青色（Ｂ）の光は、ＤＰＶＢｉに、ＢＣｚＶＢｉをドーピングすることによって形成した発光層１５ｂによって発光されるものとする。
【００４４】
この結果、外部に取り出される青色（Ｂ）の光（図２（ｃ）の点線）と緑色（Ｇ）の光（図３（ｃ）の点線）の混色が減少することとなる。
【００４５】
例えば、特性改善膜１１ａ〜１１ｃは、フタロシアニン類のうち、銅フタロシアニン（ＣｕＰｃ）で形成されており、可視光領域内で、光を吸収する特性（すなわち、所定の吸収係数）を有している。
【００４６】
図４に、銅フタロシアニン（ＣｕＰｃ）によって形成されている特性改善膜１１ａ〜１１ｃの吸収係数の各波長に対する分布を示す。図４に示すように、かかる特性改善膜１１ａ〜１１ｃは、６００ｎｍ〜６４０ｎｍの波長の光を最も吸収しやすいことが分かる。
【００４７】
また、図５に、波長５２８ｎｍの光と波長５６５ｎｍの光における、銅フタロシアニン（ＣｕＰｃ）によって形成されている特性改善膜１１ａ〜１１ｃの透過比率「Ｉ/Ｉ０」と膜厚（ＣｕＰｃ膜厚）「ｔ」との関係を示す。
【００４８】
ここで、吸収係数を「α」とし、当該特性改善膜１１ａ〜１１ｃの膜厚を「ｔ」とし、当該特性改善膜１１ａ〜１１ｃへの入射光強度を「Ｉ０」とし、当該特性改善膜１１ａ〜１１ｃからの出射光強度を「Ｉ」とすると、「Ｉ＝Ｉ０ｅｘｐ（−αｔ）」の関係が成り立つものとする。
【００４９】
図５に示すように、ＣｕＰｃの膜厚が厚くなればなる程、波長５６５ｎｍの光に対する吸光度が高まることが分かる。
【００５０】
なお、本実施形態に係る有機ＥＬ素子は、上述のような５層型構造だけでなく、正孔注入層１２ａ〜１２ｃ及び電子注入層１７ａ〜１７ｃを含まない３層型構造や、更に電子輸送層１６ａ〜１６ｃをも含まない２層型構造や、更に正孔輸送層１４ａ〜１４ｃをも含まない単層型構造等にも適用可能である。
【００５１】
また、本実施形態に係る有機ＥＬ素子は、基板１０と陽極１２ａ〜１２ｃとの間に特性改善膜１１ａ〜１１ｃを設ける構造に限定されることはなく、光の取り出し側構造の任意の位置に特性改善膜１１ａ〜１１ｃを設ける構造を有していてもよい。
【００５２】
例えば、図６に示すように、本実施形態に係る有機ＥＬ素子において、特性改善膜１１ａ〜１１ｃが、陽極１２ａ〜１２ｃと正孔注入層１３ａ〜１３ｃとの間に設けられていてもよい。
【００５３】
また、図７に示すように、本実施形態に係る有機ＥＬ素子において、特性改善膜１１ａ〜１１ｃが、正孔注入層１３ａ〜１３ｃと正孔輸送層１４ａ〜１４ｃとの間に設けられていてもよい。
【００５４】
また、図８に示すように、本実施形態に係る有機ＥＬ素子において、特性改善膜１１ａ〜１１ｃが、正孔輸送層１４ａ〜１４ｃと発光層１５ａ〜１５ｃとの間に設けられていてもよい。
【００５５】
さらに、本実施形態に係る有機ＥＬ素子は、トップエミッション構造を有する有機ＥＬ素子にも適用可能である。
【００５６】
例えば、図９に示すように、本実施形態に係る有機ＥＬ素子において、特性改善膜１１ａ〜１１ｃが、陰極１８ａ〜１８ｃの外側に設けられていてもよい。
【００５７】
また、図１０に示すように、本実施形態に係る有機ＥＬ素子において、特性改善膜１１ａ〜１１ｃが、陰極１８ａ〜１８ｃと電子注入層１７ａ〜１７ｃとの間に設けられていてもよい。
【００５８】
また、図１１に示すように、本実施形態に係る有機ＥＬ素子において、特性改善膜１１ａ〜１１ｃが、電子注入層１７ａ〜１７ｃと電子輸送層１６ａ〜１６ｃとの間に設けられていてもよい。
【００５９】
また、図１２に示すように、本実施形態に係る有機ＥＬ素子において、特性改善膜１１ａ〜１１ｃが、電子輸送層１６ａ〜１６ｃと発光層１５ａ〜１５ｃとの間に設けられていてもよい。
【００６０】
本実施形態に係る有機ＥＬ素子によれば、発光層１５ａ〜１５ｃで発光された３色（Ｒ、Ｇ、Ｂ）の光の発光スペクトル分布を考慮した上で、３色（Ｒ、Ｇ、Ｂ）の光の取り出し側構造における光の吸収特性を変化させることによって、３色（Ｒ、Ｇ、Ｂ）の発光スペクトルの半値幅及び色純度を向上させることができる。
【００６１】
また、本実施形態に係る有機ＥＬ素子によれば、３色（Ｒ、Ｇ、Ｂ）の発光スペクトル分布を考慮して、３色（Ｒ、Ｇ、Ｂ）の光の取り出し側構造内に特性改善膜１１ａ〜１１ｃを設けることによって、３色（Ｒ、Ｇ、Ｂ）の発光スペクトルの半値幅及び色純度を向上させることができる。
【００６２】
（本発明の第２の実施形態に係る有機ＥＬ素子）
図１３及び図１４を参照して、本発明の第２の実施形態に係る有機ＥＬ素子について説明する。
【００６３】
本実施形態に係る有機ＥＬ素子は、発光層１５ａ〜１５ｃで発光された３色（Ｒ、Ｇ、Ｂ）の光の取り出し側構造のうち、少なくても２つの取り出し側構造の間で、３色（Ｒ、Ｇ、Ｂ）の光の波長領域内における光の吸収特性が異なるように構成されている。
【００６４】
具体的には、本実施形態に係る有機ＥＬ素子は、かかる有機ＥＬ素子を実現するために、発光層１５ａ〜１５ｃで発光された３色（Ｒ、Ｇ、Ｂ）の光の取り出し側構造のうち、少なくても２つの取り出し側構造の間で、電子注入層１７ａ〜１７ｃ、電子輸送層１６ａ〜１６ｃ、正孔輸送層１４ａ〜１４ｃ、正孔注入層１３ａ〜１３ｃの少なくとも１つの材質又は厚さが異なるように構成されている。
【００６５】
具体的には、本実施形態に係る有機ＥＬ素子が、図１３に示す素子構造を有する場合、発光層１５ａ〜１５ｃで発光された３色（Ｒ、Ｇ、Ｂ）の光の発光分布を考慮して、発光層１５ａ〜１５ｃで発光された３色（Ｒ、Ｇ、Ｂ）の光の取り出し側構造に含まれる正孔輸送層１４ａ〜１４ｃ、正孔注入層１３ａ〜１３ｃの少なくとも一方の材質又は厚さを変化させる。
【００６６】
例えば、正孔輸送層１４ｂ又は正孔注入層１３ｂを、図２（ｂ）に示す吸光度分布を有する銅フタロシアニン（ＣｕＰｃ）によって形成してもよいし、正孔輸送層１４ｃ又は正孔注入層１３ｃを、図２（ｃ）に示す吸光度分布を有する銅フタロシアニン（ＣｕＰｃ）によって形成してもよい。
【００６７】
また、図５に示す関係を考慮して、正孔輸送層１４ａ〜１４ｃ又は正孔注入層１３ａ〜１３ｃを形成する銅フタロシアニン（ＣｕＰｃ）の膜厚を変更してもよい。
【００６８】
また、本実施形態に係る有機ＥＬ素子が、図１４に示す素子構造（トップエミッション構造）を有する場合、発光層１５ａ〜１５ｃで発光された３色（Ｒ、Ｇ、Ｂ）の光の発光分布を考慮して、発光層１５ａ〜１５ｃで発光された３色（Ｒ、Ｇ、Ｂ）の光の取り出し側構造に含まれる電子輸送層１６ａ〜１６ｃ、電子注入層１７ａ〜１７ｃの少なくとも一方の材質又は厚さを変化させる。
【００６９】
例えば、電子輸送層１６ｂ又は電子注入層１７ｂを、図２（ｂ）に示す吸光度分布を有する銅フタロシアニン（ＣｕＰｃ）によって形成してもよいし、電子輸送層１６ｃ又は電子注入層１７ｃを、図２（ｃ）に示す吸光度分布を有する銅フタロシアニン（ＣｕＰｃ）によって形成してもよい。
【００７０】
また、図５に示す関係を考慮して、電子輸送層１６ａ〜１６ｃ又は電子注入層１７ａ〜１７ｃを形成する銅フタロシアニン（ＣｕＰｃ）の膜厚を変更してもよい。
【００７１】
本実施形態に係る有機ＥＬ素子によれば、３色（Ｒ、Ｇ、Ｂ）の光の発光スペクトル分布を考慮して、３色（Ｒ、Ｇ、Ｂ）の光の取り出し側構造に含まれる電子注入層１７ａ〜１７ｃ、電子輸送層１６ａ〜１６ｃ、正孔輸送層１４ａ〜１４ｃ、正孔注入層１３ａ〜１３ｃの少なくとも１つの材質又は厚さを変化させることによって、各光の発光スペクトルの半値幅及び色純度を向上させることができる。
【図面の簡単な説明】
【００７２】
【図１】本発明の第１の実施形態に係る有機ＥＬ素子の断面構造を示す図である。
【図２】本発明の第１の実施形態に係る有機ＥＬ素子の特性改善膜によって緑色（Ｇ）の光の発光スペクトル分布が変化する様子を示す図である。
【図３】本発明の第１の実施形態に係る有機ＥＬ素子の特性改善膜によって青色（Ｂ）の光の発光スペクトル分布が変化する様子を示す図である。
【図４】本発明の第１の実施形態に係る有機ＥＬ素子において、特性改善膜として用いられる銅フタロシアニンの吸収係数と波長との関係を示す図である。
【図５】異なる波長の光に対する銅フタロシアニン膜の透過比率と銅フタロシアニン膜厚との関係を示す図である。
【図６】本発明の一変更例に係る有機ＥＬ素子の断面構造を示す図である。
【図７】本発明の一変更例に係る有機ＥＬ素子の断面構造を示す図である。
【図８】本発明の一変更例に係る有機ＥＬ素子の断面構造を示す図である。
【図９】本発明の一変更例に係る有機ＥＬ素子の断面構造（トップエミッション構造）を示す図である。
【図１０】本発明の一変更例に係る有機ＥＬ素子の断面構造（トップエミッション構造）を示す図である。
【図１１】本発明の一変更例に係る有機ＥＬ素子の断面構造（トップエミッション構造）を示す図である。
【図１２】本発明の一変更例に係る有機ＥＬ素子の断面構造（トップエミッション構造）を示す図である。
【図１３】一般的な有機ＥＬ素子の断面構造を示す図である。
【図１４】一般的な有機ＥＬ素子の断面構造（トップエミッション構造）を示す図である。
【図１５】一般的な有機ＥＬ素子によって発光された光の発光スペクトル分布を示す図である。
【符号の説明】
【００７３】
１０…基板
１１ａ、１１ｂ、１１ｃ…特性改善膜
１２、１２ａ、１２ｂ、１２ｃ…陽極
１３ａ、１３ｂ、１３ｃ…正孔注入層
１４ａ、１４ｂ、１４ｃ…正孔輸送層
１５ａ、１５ｂ、１５ｃ…発光層
１６ａ、１６ｂ、１６ｃ…電子輸送層
１７ａ、１７ｂ、１７ｃ…電子注入層
１８、１８ａ、１８ｂ、１８ｃ…陰極
【図１】
2007059250.tif 000003
【図２】
2007059250.tif 000004
【図３】
2007059250.tif 000005
【図４】
2007059250.tif 000006
【図５】
2007059250.tif 000007
【図６】
2007059250.tif 000008
【図７】
2007059250.tif 000009
【図８】
2007059250.tif 000010
【図９】
2007059250.tif 000011
【図１０】
2007059250.tif 000012
【図１１】
2007059250.tif 000013
【図１２】
2007059250.tif 000014
【図１３】
2007059250.tif 000015
【図１４】
2007059250.tif 000016
【図１５】
2007059250.tif 000017